(57)【特許請求の範囲】
【請求項１】
基材シートと、前記基材シートの一方の面に設けられた粘着剤層と、を有する遮音性粘着シートであって、
前記粘着剤層が、アクリル系粘着剤、シリコーン系粘着剤およびウレタン系粘着剤からなる群から選択される少なくとも１種の粘着剤と、水酸化アルミニウム、アルミナおよび酸化鉄からなる群から選択される少なくとも１種の無機フィラーとを含有しており、
前記遮音性粘着シートをガラスに貼付した場合の１００００Ｈｚにおける音響インテンシティレベル（ＬＩＳ１００００）と、
ガラスの１００００Ｈｚにおける音響インテンシティレベル（ＬＩＮ１００００）とが、下記数式（Ｆ１）で示される条件を満たし、
前記遮音性粘着シートをガラスに貼付した場合の４０００Ｈｚにおける音響インテンシティレベル（ＬＩＳ４０００）と、
ガラスの４０００Ｈｚにおける音響インテンシティレベル（ＬＩＮ４０００）とが、下記数式（Ｆ２）で示される条件を満たし、かつ、
前記遮音性粘着シートをガラスに貼付した場合の６３Ｈｚにおける音響インテンシティレベル（ＬＩＳ６３）と、
ガラスの６３Ｈｚにおける音響インテンシティレベル（ＬＩＮ６３）とが、下記数式（Ｆ３）で示される条件を満たし、
前記粘着剤層の面密度（σ１）と、前記基材シートの面密度（σ２）とが、下記数式（Ｆ４）〜（Ｆ６）で示される条件を全て満たす
ことを特徴とする遮音性粘着シート。
５ｄＢ≦ＬＩＳ１００００−ＬＩＮ１００００  ・・・（Ｆ１）
４ｄＢ≦ＬＩＳ４０００−ＬＩＮ４０００  ・・・（Ｆ２）
０．１５ｄＢ≦ＬＩＳ６３−ＬＩＮ６３  ・・・（Ｆ３）
８ｋｇ／ｍ２≦σ１＋σ２≦５０ｋｇ／ｍ２  ・・・（Ｆ４）
３ｋｇ／ｍ２≦σ１≦２０ｋｇ／ｍ２  ・・・（Ｆ５）
０．０１ｋｇ／ｍ２≦σ２≦３０ｋｇ／ｍ２  ・・・（Ｆ６）
【請求項２】
請求項１に記載の遮音性粘着シートにおいて、
前記基材シートには、無機フィラーが分散されている
ことを特徴とする遮音性粘着シート。
【請求項３】
請求項２に記載の遮音性粘着シートにおいて、
前記無機フィラーが、炭酸カルシウム、クレイ、タルク、カオリン、水酸化アルミニウム、酸化チタン、鉄、酸化鉄、ガラス、チタン酸バリウム、シリカ、アルミナ、ダイヤモンド、金、銀、ジルコニウム、酸化スズ、酸化セリウム、白金、およびコンクリートからなる群から選ばれる少なくとも一種の微粒子である
ことを特徴とする遮音性粘着シート。
【請求項４】
請求項１から請求項３のいずれか１項に記載の遮音性粘着シートにおいて、
前記無機フィラーの粒子径分布における積算体積分率が５０％となる粒子径（Ｄ５０）が、１０ｎｍ以上５０μｍ以下である
ことを特徴とする遮音性粘着シート。
【請求項５】
請求項１から請求項４のいずれか１項に記載の遮音性粘着シートにおいて、
前記無機フィラーの粒子径分布における積算体積分率が１０％となる粒子径（Ｄ１０）と、
前記無機フィラーの粒子径分布における積算体積分率が９０％となる粒子径（Ｄ９０）
とが、下記数式（Ｆ７）で示される条件を満たす
ことを特徴とする遮音性粘着シート。
Ｄ９０／Ｄ１０≧２  ・・・（Ｆ７）
【請求項６】
請求項１から請求項５のいずれか１項に記載の遮音性粘着シートにおいて、
前記無機フィラーは、２種以上の異なる無機フィラーからなる混合微粒子である
ことを特徴とする遮音性粘着シート。
【請求項７】
請求項１から請求項６のいずれか１項に記載の遮音性粘着シートにおいて、
前記粘着剤層の厚みが、０．０２ｍｍ以上である
ことを特徴とする遮音性粘着シート。
【請求項８】
請求項１から請求項７のいずれか１項に記載の遮音性粘着シートにおいて、
ウィンドウフィルムとして用いる
ことを特徴とする遮音性粘着シート。
【請求項９】
請求項１から請求項７のいずれか１項に記載の遮音性粘着シートにおいて、
電子機器に用いる
ことを特徴とする遮音性粘着シート。
【発明の詳細な説明】
【技術分野】
【０００１】
本発明は、遮音性粘着シートに関する。
【背景技術】
【０００２】
近年、騒音の問題を抑制するために、遮音シートが用いられている。例えば、空調機などの装置の騒音は、その装置の筐体に遮音シートを貼着することで抑制できる。また、車や建物などの外部の騒音は、車や建物の壁面や窓などに遮音シートを貼着することで抑制できる。
このような遮音シートとして、例えば、ポリ塩化ビニル系樹脂１００質量部に対し、粉末充填剤８０〜５００質量部が混合されてなる主層を備えるシートが提案されている（特許文献１参照）。
【先行技術文献】
【特許文献】
【０００３】
【特許文献１】特開２００２−０４６２３３号公報
【発明の概要】
【発明が解決しようとする課題】
【０００４】
特許文献１に記載の遮音シートを用いた場合、遮音性（音の透過率を低下させる度合）が向上するものの、要求される遮音性までは達成できない場合がある。
また、単純な多孔質材からなるシートは、吸音性（音の反射率を低下させる度合）を向上できるが、遮音性をほとんど向上できない。
【０００５】
そこで、本発明の目的は、十分に遮音性を向上できる遮音性粘着シートを提供することである。
【課題を解決するための手段】
【０００６】
本発明の一態様によれば、基材シートと、前記基材シートの一方の面に設けられた粘着剤層と、を有する遮音性粘着シートであって、前記遮音性粘着シートをガラスに貼付した場合の１００００Ｈｚにおける音響インテンシティレベル（ＬＩＳ１００００）と、ガラスの１００００Ｈｚにおける音響インテンシティレベル（ＬＩＮ１００００）とが、下記数式（Ｆ１）で示される条件を満たし、前記遮音性粘着シートをガラスに貼付した場合の４０００Ｈｚにおける音響インテンシティレベル（ＬＩＳ４０００）と、ガラスの４０００Ｈｚにおける音響インテンシティレベル（ＬＩＮ４０００）とが、下記数式（Ｆ２）で示される条件を満たし、かつ、前記遮音性粘着シートをガラスに貼付した場合の６３Ｈｚにおける音響インテンシティレベル（ＬＩＳ６３）と、ガラスの６３Ｈｚにおける音響インテンシティレベル（ＬＩＮ６３）とが、下記数式（Ｆ３）で示される条件を満たす遮音性粘着シートが提供される。
２ｄＢ≦ＬＩＳ１００００−ＬＩＮ１００００  ・・・（Ｆ１）
１ｄＢ≦ＬＩＳ４０００−ＬＩＮ４０００  ・・・（Ｆ２）
０．０２ｄＢ≦ＬＩＳ６３−ＬＩＮ６３  ・・・（Ｆ３）
【０００７】
本発明の一態様に係る遮音性粘着シートにおいて、前記粘着剤層の面密度（σ１）と、前記基材シートの面密度（σ２）とが、下記数式（Ｆ４）〜（Ｆ６）で示される条件を全て満たすことが好ましい。
１ｋｇ／ｍ２≦σ１＋σ２≦５０ｋｇ／ｍ２  ・・・（Ｆ４）
０．０１ｋｇ／ｍ２≦σ１≦２０ｋｇ／ｍ２  ・・・（Ｆ５）
０．０１ｋｇ／ｍ２≦σ２≦３０ｋｇ／ｍ２  ・・・（Ｆ６）
本発明の一態様に係る遮音性粘着シートにおいて、前記基材シートおよび前記粘着剤層のうちの少なくとも一方には、無機フィラーが分散されていることが好ましい。
本発明の一態様に係る遮音性粘着シートにおいて、前記無機フィラーが、炭酸カルシウム、クレイ、タルク、カオリン、水酸化アルミニウム、酸化チタン、鉄、酸化鉄、ガラス、チタン酸バリウム、シリカ、アルミナ、ダイヤモンド、金、銀、ジルコニウム、酸化スズ、酸化セリウム、白金、およびコンクリートからなる群から選ばれる少なくとも一種の微粒子であることが好ましい。
本発明の一態様に係る遮音性粘着シートにおいて、前記無機フィラーの粒子径分布における積算体積分率が５０％となる粒子径（Ｄ５０）が、１０ｎｍ以上５０μｍ以下であることが好ましい。
本発明の一態様に係る遮音性粘着シートにおいて、前記無機フィラーの粒子径分布における積算体積分率が１０％となる粒子径（Ｄ１０）と、前記無機フィラーの粒子径分布における積算体積分率が９０％となる粒子径（Ｄ９０）とが、下記数式（Ｆ７）で示される条件を満たすことが好ましい。
Ｄ９０／Ｄ１０≧２  ・・・（Ｆ７）
本発明の一態様に係る遮音性粘着シートにおいて、前記無機フィラーは、２種以上の異なる無機フィラーからなる混合微粒子であることが好ましい。
本発明の一態様に係る遮音性粘着シートにおいて、前記粘着剤層の厚みが、０．０２ｍｍ以上であることが好ましい。
本発明の一態様に係る遮音性粘着シートは、ウィンドウフィルムとして用いてもよい。
本発明の一態様に係る遮音性粘着シートは、電子機器に用いてもよい。
【発明の効果】
【０００８】
本発明によれば、十分に遮音性を向上できる遮音性粘着シートを提供することができる。
【図面の簡単な説明】
【０００９】
【図１】音響インテンシティレベルの測定方法を説明するための説明図である。
【発明を実施するための形態】
【００１０】
〔実施形態〕
以下、本発明について実施形態を例に挙げて説明する。本発明は実施形態の内容に限定されない。
本実施形態に係る遮音性粘着シートは、基材シートと、この基材シートの一方の面に設けられた粘着剤層と、を備えている。
【００１１】
（遮音性粘着シートの物性）
本実施形態に係る遮音性粘着シートにおいては、遮音性粘着シートをガラスに貼付した場合の音響インテンシティレベル（ＬＩＳ）と、ガラスの音響インテンシティレベル（ＬＩＮ）とが、以下説明する条件を満たすことが必要である。
具体的には、遮音性粘着シートをガラスに貼付した場合の１００００Ｈｚにおける音響インテンシティレベル（ＬＩＳ１００００）と、ガラスの１００００Ｈｚにおける音響インテンシティレベル（ＬＩＮ１００００）とが、下記数式（Ｆ１）で示される条件を満たし、遮音性粘着シートをガラスに貼付した場合の４０００Ｈｚにおける音響インテンシティレベル（ＬＩＳ４０００）と、ガラスの４０００Ｈｚにおける音響インテンシティレベル（ＬＩＮ４０００）とが、下記数式（Ｆ２）で示される条件を満たし、かつ、前記遮音性粘着シートをガラスに貼付した場合の６３Ｈｚにおける音響インテンシティレベル（ＬＩＳ６３）と、ガラスの６３Ｈｚにおける音響インテンシティレベル（ＬＩＮ６３）とが、下記数式（Ｆ３）で示される条件を満たすことが必要である。
２ｄＢ≦ＬＩＳ１００００−ＬＩＮ１００００  ・・・（Ｆ１）
１ｄＢ≦ＬＩＳ４０００−ＬＩＮ４０００  ・・・（Ｆ２）
０．０２ｄＢ≦ＬＩＳ６３−ＬＩＮ６３  ・・・（Ｆ３）
【００１２】
前記数式（Ｆ１）、（Ｆ２）および（Ｆ３）のいずれか１つの条件を満たさない場合には、遮音性が不十分となる。
前記数式（Ｆ１）におけるＬＩＳ１００００−ＬＩＮ１００００の値は、遮音性の更なる向上の観点から、３ｄＢ以上であることが好ましく、５ｄＢ以上であることがより好ましく、７ｄＢ以上であることが更により好ましく、９ｄＢ以上１５ｄＢ以下であることが特に好ましい。
前記数式（Ｆ２）におけるＬＩＳ４０００−ＬＩＮ４０００の値は、遮音性の更なる向上の観点から、１．５ｄＢ以上であることが好ましく、２ｄＢ以上であることがより好ましく、４ｄＢ以上であることが更により好ましく、６ｄＢ以上１５ｄＢ以下であることが特に好ましい。
前記数式（Ｆ３）におけるＬＩＳ６３−ＬＩＮ６３の値は、遮音性の更なる向上の観点から、０.０４ｄＢ以上であることが好ましく、０．０８ｄＢ以上であることがより好ましく、０．１５ｄＢ以上であることが更により好ましく、０．２５ｄＢ以上１ｄＢ以下であることが特に好ましい。
【００１３】
音響インテンシティレベルの値は、後述する実施例で記載の方法により測定できる。
また、音響インテンシティレベルの測定において、ガラスの厚みは、特に限定されない。なお、本実施形態においては、厚みが３ｍｍのガラスを用いて、音響インテンシティレベルを測定している。
【００１４】
また、本実施形態においては、遮音性および遮音性粘着シートの生産性の観点から、粘着剤層の面密度（σ１）と、基材シートの面密度（σ２）とが、下記数式（Ｆ４）〜（Ｆ６）で示される条件を全て満たすことが好ましい。なお、σ１＋σ２の値は、遮音性粘着シートの面密度を示す。
１ｋｇ／ｍ２≦σ１＋σ２≦５０ｋｇ／ｍ２  ・・・（Ｆ４）
０．０１ｋｇ／ｍ２≦σ１≦２０ｋｇ／ｍ２  ・・・（Ｆ５）
０．０１ｋｇ／ｍ２≦σ２≦３０ｋｇ／ｍ２  ・・・（Ｆ６）
【００１５】
前記数式（Ｆ４）における遮音性粘着シートの面密度（σ１＋σ２）は、遮音性および遮音性粘着シートの生産性の観点から、２ｋｇ／ｍ２以上５０ｋｇ／ｍ２以下であることがより好ましく、４ｋｇ／ｍ２以上４０ｋｇ／ｍ２以下であることが更により好ましく、８ｋｇ／ｍ２以上３０ｋｇ／ｍ２以下であることが特に好ましい。
前記数式（Ｆ５）における粘着剤層の面密度（σ１）は、遮音性および遮音性粘着シートの生産性の観点から、０．２ｋｇ／ｍ２以上２０ｋｇ／ｍ２以下であることがより好ましく、１ｋｇ／ｍ２以上１８ｋｇ／ｍ２以下であることが更により好ましく、３ｋｇ／ｍ２以上１６ｋｇ／ｍ２以下であることが特に好ましい。
前記数式（Ｆ６）における基材シートの面密度（σ２）は、遮音性および遮音性粘着シートの生産性の観点から、０．５ｋｇ／ｍ２以上３０ｋｇ／ｍ２以下であることがより好ましく、２ｋｇ／ｍ２以上２５ｋｇ／ｍ２以下であることが更により好ましく、４ｋｇ／ｍ２以上２０ｋｇ／ｍ２以下であることが特に好ましい。
【００１６】
遮音性粘着シートの面密度（σ１＋σ２）、粘着剤層の面密度（σ１）および基材シートの面密度（σ２）の値は、粘着剤層および基材シートの厚み、密度などを変更することで調整できる。
なお、前記音響インテンシティレベルの値は、例えば、この遮音性粘着シートの面密度（σ１＋σ２）を変更することで、調整できる。
【００１７】
遮音性粘着シートの厚みは、遮音性および遮音性粘着シートの生産性の観点から、１．５ｍｍ以上であることが好ましく、２ｍｍ以上２４ｍｍ以下であることがより好ましく、３ｍｍ以上１５ｍｍ以下であることが更により好ましく、４ｍｍ以上１０ｍｍ以下であることが特に好ましい。
遮音性粘着シートにおける基材シートに対する粘着剤層の厚み比（粘着剤層の厚み／基材シートの厚み）は、粘着力および遮音性の観点から、１／１００以上５／１以下であることが好ましく、１／１０以上４／１以下であることがより好ましく、１／５以上３／１以下であることが更により好ましく、１／２以上２／１以下であることが特に好ましい。
【００１８】
（基材シート）
本実施形態に用いる基材シートとしては、例えば、公知のプラスチックを含有する樹脂組成物からなるシートを用いることができる。また、この基材シートには、面密度の観点から、無機フィラーが分散されていることが好ましい。
また、基材シートは、単層シートであってもよく、積層シートであってもよい。積層シートの場合には、１種の単層シートを積層してもよく、２種以上の単層シートを積層してもよい。
【００１９】
プラスチックとしては、ポリエチレン、ポリプロピレン、ポリブテン、ポリブタジエン、ポリメチルペンテン、ポリ塩化ビニル、塩化ビニル共重合体、ポリエチレンテレフタレート、ポリエチレンナフタレート、ポリブチレンテレフタレート、ポリウレタン、エチレン酢酸ビニル共重合体、アイオノマー樹脂、エチレン・（メタ）アクリル酸共重合体、エチレン・（メタ）アクリル酸エステル共重合体、ポリスチレン、ポリカーボネート、およびポリイミドなどが挙げられる。これらのプラスチックの中でも、ハンドリング性、透明性、汎用性の観点から、ポリ塩化ビニル、およびポリエチレンテレフタレートが好ましく、ポリエチレンテレフタレートがより好ましい。
【００２０】
無機フィラーとしては、炭酸カルシウム、クレイ、タルク、カオリン、水酸化アルミニウム、酸化チタン、鉄、酸化鉄、ガラス、チタン酸バリウム、シリカ、アルミナ、ダイヤモンド、金、銀、ジルコニウム、酸化スズ、酸化セリウム、白金、およびコンクリートなどの微粒子が挙げられる。これらの無機フィラーの中でも、基材シートに分散しやすく、基材シートの面密度（σ２）を大きくするという観点から、水酸化アルミニウム、アルミナおよび酸化鉄の微粒子が好ましい。これらは、汎用で使用されているため比較的安価で入手できる。また、これらの無機フィラーは、１種を単独で用いた微粒子であってもよいが、２種以上の異なる無機フィラーからなる混合微粒子であってもよい。
【００２１】
無機フィラーの粒子径については、フィラーの充填性の観点から、以下の条件を満たすことが好ましい。
無機フィラーの粒子径分布における積算体積分率が５０％となる粒子径（Ｄ５０）は、１０ｎｍ以上５０μｍ以下であることが好ましい。
無機フィラーの粒子径分布における積算体積分率が１０％となる粒子径（Ｄ１０）と、前記無機フィラーの粒子径分布における積算体積分率が９０％となる粒子径（Ｄ９０）とが、下記数式（Ｆ７）で示される条件を満たすことが好ましい。
Ｄ９０／Ｄ１０≧２  ・・・（Ｆ７）
また、フィラーの充填性の更なる向上の観点から、Ｄ９０／Ｄ１０の値は、５以上であることがより好ましく、１０以上であることが更により好ましく、１００以上であることが特に好ましい。
なお、粒子径（Ｄ１０）、粒子径（Ｄ５０）および粒子径（Ｄ９０）は、堀場製レーザー式粒度分布装置（ＬＡ−９２０）を用い、バッチ方式で測定できる。分散媒としては、例えば酢酸エチルを用いることができる。
【００２２】
基材シートの厚みは、特に限定されないが、十分な遮音性の観点から、０．０２ｍｍ以上１２ｍｍ以下であることが好ましく、０．５ｍｍ以上１０ｍｍ以下であることがより好ましく、１ｍｍ以上７ｍｍ以下であることが更により好ましく、１．５ｍｍ以上５ｍｍ以下であることが特に好ましい。基材シートの厚みが前記下限以上であれば、十分な遮音性を確保することができ、また、シート作製時においてシートが十分な強度を有するため、ハンドリング性を確保できる。他方、基材シートの厚みが前記上限以下であれば、シート作製が容易であり、低コストで作製できる。
【００２３】
基材シートの密度は、特に限定されないが、十分な遮音性の観点から、０．８５ｇ／ｃｍ３以上１５ｇ／ｃｍ３以下であることが好ましく、０．９ｇ／ｃｍ３以上１０ｇ／ｃｍ３以下であることがより好ましく、０．９５ｇ／ｃｍ３以上５ｇ／ｃｍ３以下であることが更により好ましく、１．２５ｇ／ｃｍ３以上４.５ｇ／ｃｍ３以下であることが特に好ましい。基材シートの密度が前記下限以上であれば、十分に遮音性を向上できる。他方、基材シートの密度が前記上限以下であれば、シート作製が容易であり、低コストで作製できる。
【００２４】
（粘着剤層）
本実施形態に用いる粘着剤層は、基材シートの一方の面に設けられる。この粘着剤層は、公知の粘着剤を用いて形成することができる。また、この粘着剤層には、面密度の観点から、無機フィラーが分散されていることが好ましい。
【００２５】
粘着剤としては、アクリル系粘着剤、ゴム系粘着剤、シリコーン系粘着剤およびウレタン系粘着剤などが挙げられる。これらの中でも、耐候性および粘着力の観点から、アクリル系粘着剤、シリコーン系粘着剤が好ましい。
粘着剤の重量平均分子量は５万〜２００万が好ましく、１０万〜１００万であることがより好ましく、３０万〜７０万であることが特に好ましい。なお、本明細書における重量平均分子量は、ゲルパーミエーションクロマトグラフィー（ＧＰＣ）法により測定したポリスチレン換算の値である。
粘着剤層に用いる無機フィラーとしては、基材シートに用いる無機フィラーと同様である。
【００２６】
粘着剤層の厚みは、特に限定されないが、粘着力および遮音性の観点から、０．０２ｍｍ以上１２ｍｍ以下であることが好ましく、０．５ｍｍ以上１０ｍｍ以下であることがより好ましく、１ｍｍ以上７ｍｍ以下であることが更により好ましく、２ｍｍ以上５ｍｍ以下であることが特に好ましい。粘着剤層の厚みが前記下限以上であれば、粘着力および遮音性を両立させることができる。他方、粘着剤層の厚みが前記上限以下であれば、生産性の面から効率よく粘着剤層を得ることができる。
【００２７】
粘着剤層の密度は、特に限定されないが、十分な遮音性の観点から、０．８５ｇ／ｃｍ３以上１５ｇ／ｃｍ３以下であることが好ましく、０．９ｇ／ｃｍ３以上１０ｇ／ｃｍ３以下であることがより好ましく、０．９５ｇ／ｃｍ３以上５ｇ／ｃｍ３以下であることが更により好ましく、１．０ｇ／ｃｍ３以上４.５ｇ／ｃｍ３以下であることが特に好ましい。粘着剤層の密度が前記下限以上であれば、十分な遮音性を得ることができる。他方、粘着剤層の密度が前記上限以下であれば、遮音性と粘着力を両立させることができる。
【００２８】
粘着剤層の被着体（例えば、ガラス）に対する室温での粘着力は、０．１Ｎ／２５ｍｍ以上５０Ｎ／２５ｍｍ以下であることが好ましく、０．３Ｎ／２５ｍｍ以上４０Ｎ／２５ｍｍ以下であることがより好ましく、０．５Ｎ/２５ｍｍ以上３０Ｎ/２５ｍｍ以下であることが特に好ましい。粘着力が前記下限以上であれば、遮音性粘着シートが被着体から剥離することを防止できる。他方、粘着力が前記上限以下であれば、剥離力が高くなり過ぎず、遮音性粘着シートを被着体から剥離し易い。
なお、本明細書において室温とは、２２℃以上２４℃以下の温度である。
【００２９】
（遮音性粘着シートの使用）
本実施形態に係る遮音性粘着シートは、遮音性粘着シートの粘着剤層を、被着体に貼着し、固定することで使用する。この遮音性粘着シートは、例えば、ウィンドウフィルムとして用いることや、電子機器に用いることができる。
具体的な被着体としては、空調機、洗濯機、冷蔵庫、および掃除機などの装置の筐体や、車、建物および部屋などの壁面、ドアおよび窓などが挙げられる。例えば空調機などの装置の筐体に本実施形態に係る遮音性粘着シートを使用すれば、装置から発生する騒音を抑制できる。また、車、建物および部屋の窓に本実施形態に係る遮音性粘着シートを使用すれば、外部からの騒音を抑制でき、また、内部の音が外部に漏れることを抑制できる。
また、被着体の材質は、特に限定されず、セラミック（ガラスなど）、プラスチック、木材、ゴムおよび金属などが挙げられる。なお、被着体が窓のように透明である場合には、被着体の材質は、ガラスなどを用いればよい。
【００３０】
なお、本発明は前記実施形態に限定されず、本発明の目的を達成できる範囲での変形、改良などは本発明に含まれる。
【実施例】
【００３１】
次に、本発明を実施例および比較例によりさらに詳細に説明するが、本発明はこれらの例によってなんら限定されるものではない。なお、実施例および比較例にて用いた材料を以下に示す。
（アクリル系粘着剤）
アクリル酸ブチル（ＢＡ）およびアクリル酸（ＡＡ）の共重合体
モノマー比率（ＢＡ／ＡＡ）：９０質量％／１０質量％
重量平均分子量（Ｍｗ）：５０万
密度：１．０００ｇ／ｃｍ３
（酸化鉄フィラー）
製品名：Ｒｏｎａｓｔａｒ（登録商標）Ｇｏｌｄｅｎ  Ｊｅｗｅｌ  ＳＱ（メルク株式会社製）
粒子径（Ｄ１０）：１３ｎｍ
粒子径（Ｄ５０）：２０ｎｍ
粒子径（Ｄ９０）：３５ｎｍ
密度：７．８７４ｇ／ｃｍ３
（アルミナフィラー）
製品名：ＡＳ−１０（昭和電工株式会社製）
粒子径（Ｄ１０）：１８μｍ
粒子径（Ｄ５０）：３９μｍ
粒子径（Ｄ９０）：１３５μｍ
密度：４．１００ｇ／ｃｍ３
（ポリエチレンテレフタレート（ＰＥＴ））
製品名：Ｔ−６０（東レ株式会社製）
密度：１．３８０ｇ／ｃｍ３
（ポリ塩化ビニル（ＰＶＣ））
製品名：アキレスタイプＣ＋（アキレス株式会社製）
密度：１．４５０ｇ／ｃｍ３
【００３２】
［実施例４〜９、参考例１〜３、１０、比較例１および２］
下記表１に記載の配合組成に従って材料を配合し、粘着剤組成物および基材シート用組成物を得た。得られた基材シート用組成物を成形して、下記表１に記載の通りの厚みの基材シートを得た。得られた基材シートに、得られた粘着剤組成物を塗布し、下記表１に記載の通りの厚みの粘着剤層を形成して、遮音性粘着シートを得た。
ガラス板（厚み：３ｍｍ）に、得られた遮音性粘着シートを、粘着剤層がガラス板に接するようにして、接着して遮音構造体を得た。
【００３３】
【表１】
0006651350.tif 000002
【００３４】
［音響インテンシティレベルの測定］
ブリュエル・ケア製のインテンシティプローブ（型番：ＳＹ−３５６０、２マイクロホン一軸型）を用いて、以下のようにして、試料である遮音構造体の音響インテンシティレベル（ＬＩＳ）を測定した。また、ガラス板（厚み：３ｍｍ）の音響インテンシティレベル（ＬＩＮ）を同様の方法で測定した。１００００Ｈｚ、４０００Ｈｚおよび６３Ｈｚにおける遮音構造体の音響インテンシティレベル（ＬＩＳ１００００、ＬＩＳ４０００およびＬＩＳ６３）の値、並びに、ＬＩＳ１００００−ＬＩＮ１００００の値、ＬＩＳ４０００−ＬＩＮ４０００の値、および、ＬＩＳ６３−ＬＩＮ６３の値を表２に示す。また、各遮音構造体について、遮音性粘着シートの面密度（σ１＋σ２）、粘着剤層の面密度（σ１）および基材シートの面密度（σ２）の値を表２に示す。
音響インテンシティレベル測定装置は、図１に示すように、中空ボックス１と、音源２と、インテンシティプローブ３とを備える。中空ボックス１の内側には、吸音材が敷き詰められている。この中空ボックス１の内側の下部に音源２が配置されている。また、この中空ボックス１の内側の上部には、試料４が、試料４と吸音材との間に隙間がないように油粘土で固定されている。インテンシティプローブ３は、試料４の上側に配置されている。なお、音源２、試料４およびインテンシティプローブ３の中心は、音源２の中心を通る鉛直線上に位置している。また、測定条件は、以下の通りである。なお、音響インテンシティレベルは、試料４をセットしないで測定した場合の音響インテンシティレベルから、試料４をセットして測定した場合の音響インテンシティレベルを差し引いて算出した。
中空ボックス１の大きさ：６０ｃｍ×６０ｃｍ
中空ボックス１の高さ：１００ｃｍ
試料４の大きさ：２６〜２８ｃｍ×２６〜２８ｃｍ
音源２と試料４との距離：８０ｃｍ
試料４とインテンシティプローブ３との距離：２０ｃｍ
信号：ピンクノイズ（２０Ｈｚ〜１００００Ｈｚの周波数帯の音）
解析：１／３オクターブバンド（測定周波数（Ｈｚ）：２０、３１．５、４０、５０、６３、８０、１００、１２５、１６０、２００、２５０、３１５、４００、５００、６３０、８００、１０００、１２５０、１６００、２０００、２５００、３１５０、４０００、５０００、６３００、８０００、１００００）
【００３５】
【表２】
0006651350.tif 000003
【００３６】
表２に示す結果からも明らかなように、実施例４〜９、参考例１〜３、および１０で得られた遮音構造体においては、ＬＩＳ１００００−ＬＩＮ１００００の値が２ｄＢ以上であり、ＬＩＳ４０００−ＬＩＮ４０００の値が１ｄＢ以上であり、また、ＬＩＳ６３−ＬＩＮ６３の値が０．０２ｄＢ以上であって、ガラス板の遮音性を十分に向上できることが確認された。
【図１】
0006651350.tif 000004